(57)【特許請求の範囲】
【請求項１】
下記酸化物基準のモル百分率表示で、
ＳｉＯ２を６０〜７５％、
Ａｌ２Ｏ３を２．５〜１８％、
Ｂ２Ｏ３を０〜３％、
ＭｇＯを１〜１１．０％、
ＣａＯを０〜１％、
ＳｒＯを０〜１％、
ＢａＯを０〜１％、
ＺｒＯ２を０〜１％、
Ｎａ２Ｏを７〜１５．５％、
Ｋ２Ｏを０〜３％、
Ｌｉ２Ｏを０〜２％含有し、
Ｎａ２Ｏ＋Ｋ２Ｏが７〜１４．０％、
Ｎａ２Ｏ／（Ｎａ２Ｏ＋Ｋ２Ｏ）が０．７７〜１、
ＭｇＯ＋ＣａＯ＋ＳｒＯ＋ＢａＯが１〜１８％、
ＭｇＯ−０．５Ａｌ２Ｏ３が０〜１０であり、
ＭｇＯ＋０．５Ａｌ２Ｏ３が１〜２０であり、
ガラス転移点温度が５８０〜７２０℃、
５０〜３５０℃における平均熱膨張係数が６５×１０−７〜８５×１０−７／℃であり、
コンパクション（Ｃ）が１５ｐｐｍ以下であり、
ガラス表面失透温度（Ｔｃ）が９００〜１３００℃であり、
ガラス内部失透温度（Ｔｄ）が９００〜１３００℃であり、
粘度が１０４ｄＰａ・ｓとなる温度（Ｔ４）が１１００〜１３５０℃であり、
粘度が１０４ｄＰａ・ｓとなる温度（Ｔ４）とガラス表面失透温度（Ｔｃ）との関係（Ｔ４−Ｔｃ）が、−５０〜３５０℃であり、
粘度が１０４ｄＰａ・ｓとなる温度（Ｔ４）とガラス内部失透温度（Ｔｄ）との関係（Ｔ４−Ｔｄ）が、−５０〜３５０℃である、ガラス基板。
【請求項２】
下記酸化物基準のモル百分率表示で、
ＳｉＯ２を６０〜７５％、
Ａｌ２Ｏ３を２．５〜１８％、
Ｂ２Ｏ３を０〜３％、
ＭｇＯを１〜１０％、
ＣａＯを０〜１％、
ＳｒＯを０〜１％、
ＢａＯを０〜１％、
ＺｒＯ２を０〜１％、
Ｎａ２Ｏを７〜１５．５％、
Ｋ２Ｏを０〜３％、
Ｌｉ２Ｏを０〜２％含有し、
Ｎａ２Ｏ＋Ｋ２Ｏが７〜１３％、
Ｎａ２Ｏ／（Ｎａ２Ｏ＋Ｋ２Ｏ）が０．７７〜１、
ＭｇＯ＋ＣａＯ＋ＳｒＯ＋ＢａＯが１〜１８％、
ＭｇＯ−０．５Ａｌ２Ｏ３が０〜１０であり、
ＭｇＯ＋０．５Ａｌ２Ｏ３が１〜２０であり、
ガラス転移点温度が５８０〜７２０℃、
５０〜３５０℃における平均熱膨張係数が６５×１０−７〜８５×１０−７／℃であり、
コンパクション（Ｃ）が１５ｐｐｍ以下であり、
ガラス表面失透温度（Ｔｃ）が９００〜１３００℃であり、
ガラス内部失透温度（Ｔｄ）が９００〜１３００℃であり、
粘度が１０４ｄＰａ・ｓとなる温度（Ｔ４）が１１００〜１３５０℃であり、
粘度が１０４ｄＰａ・ｓとなる温度（Ｔ４）とガラス表面失透温度（Ｔｃ）との関係（Ｔ４−Ｔｃ）が、−５０〜３５０℃であり、
粘度が１０４ｄＰａ・ｓとなる温度（Ｔ４）とガラス内部失透温度（Ｔｄ）との関係（Ｔ４−Ｔｄ）が、−５０〜３５０℃である、ガラス基板。
【請求項３】
光弾性定数が２７〜３３ｎｍ／ＭＰａ／ｃｍである、請求項１又は２に記載のガラス基板。
【請求項４】
粘度が１０４ｄＰａ・ｓとなる温度（Ｔ４）とガラス表面失透温度（Ｔｃ）との関係が、Ｔ４−Ｔｃ≧−２０℃である、請求項１乃至請求項３のいずれか一項に記載のガラス基板。
【請求項５】
粘度が１０４ｄＰａ・ｓとなる温度（Ｔ４）とガラス内部失透温度（Ｔｄ）との関係が、Ｔ４−Ｔｄ≧５０℃である、請求項１乃至請求項３のいずれか一項に記載のガラス基板。
【請求項６】
原料を溶解して得た溶融ガラスをフロート法を用いて板ガラス成形し、請求項４に記載のガラス基板を得る、ガラス基板の製造方法。
【請求項７】
原料を溶解して得た溶融ガラスをフュージョン法を用いて板ガラス成形し、請求項５に記載のガラス基板を得る、ガラス基板の製造方法。
【発明の詳細な説明】
【技術分野】
【０００１】
本発明は、ガラス基板に関する。特に、液晶ディスプレイ（ＬＣＤ）パネル（特にＴＦＴパネル）、プラズマディスプレイパネル（ＰＤＰ）等、各種ディスプレイパネルに用いるディスプレイパネル用ガラス基板に関する。
【背景技術】
【０００２】
従来からＬＣＤパネル用のガラス基板には、アルカリ金属酸化物を含有しない無アルカリガラスが用いられている。この理由は、ガラス基板中にアルカリ金属酸化物が含まれていると、ＬＣＤパネルの製造工程で実施される熱処理中に、ガラス基板中のアルカリイオンがＬＣＤパネルの駆動に用いる薄膜トランジスタ（ＴＦＴ）の半導体膜に拡散して、ＴＦＴ特性の劣化を招くおそれがあるからである。
また、無アルカリガラスは、熱膨張係数が低く、ガラス転移点（Ｔｇ）が高いため、ＬＣＤパネルの製造工程での寸法変化が少なく、ＬＣＤパネル使用時の熱応力による表示品質への影響が少ないことからも、ＬＣＤパネル用のガラス基板として好ましい。【０００３】
しかしながら、無アルカリガラスは、製造面において以下に述べるような課題を有している。
無アルカリガラスは粘性が非常に高く、溶融が困難といった性質を有し、製造に技術的な困難性を伴う。
また、一般的に、無アルカリガラスは清澄剤の効果が乏しい。例えば、清澄剤としてＳＯ3を使用した場合、ＳＯ3が（分解して）発泡する温度がガラスの溶融温度よりも低いため、清澄がなされる前に、添加したＳＯ3の大部分が分解して溶融ガラスから揮散してしまい、清澄効果を十分発揮することができない。【０００４】
ＴＦＴパネル用（「ａ−Ｓｉ  ＴＦＴパネル用」）のガラス基板として、アルカリ金属酸化物を含有するアルカリガラス基板を使用することも提案されている（特許文献１参照）。これはＴＦＴパネル製造工程における熱処理を、従来３５０〜４５０℃で行ってきたものを比較的低温（２５０〜３００℃程度）で行うことが可能になりつつあるためである。
アルカリ金属酸化物を含有するガラスは、一般的に熱膨張係数が高いため、ＴＦＴパネル用のガラス基板として好ましい熱膨張係数とする目的で、熱膨張係数を低減させる効果を有するＢ2Ｏ3が通常含有される（特許文献２）。【０００５】
しかしながら、Ｂ２Ｏ３を含有するガラス組成とした場合、ガラスを溶解した際に、特に溶解工程、清澄工程およびフロート成形工程において、Ｂ２Ｏ３が揮散するため、ガラス組成が不均質になりやすい。ガラス組成が不均質になると、板状に成形する際の平坦性に影響を与える。ＴＦＴパネル用のガラス基板は、表示品質確保のため、液晶を挟む２枚のガラス基板間隔、すなわちセルギャップを一定に保つために高度の平坦度が要求される。このため所定の平坦度を確保するために、フロート法で板ガラスに成形された後、板ガラスの表面の研磨を行うが、成形後の板ガラスで所定の平坦性が得られていないと、研磨工程に要する時間が長くなり生産性が低下する。また、前記Ｂ２Ｏ３の揮散による環境負荷を考慮すると、溶融ガラス中のＢ２Ｏ３の含有率はより低いことが好ましい。
だが、Ｂ２Ｏ３含有率が低いと、ＴＦＴパネル用のガラス基板として好ましい熱膨張係数まで下げること、および粘性の上昇を抑えつつ所定のＴｇ等を得ることは困難であった。
【先行技術文献】
【特許文献】
【０００６】
【特許文献１】日本国特開２００６−１３７６３１号公報
【特許文献２】日本国特開２００６−１６９０２８号公報
【発明の概要】
【発明が解決しようとする課題】
【０００７】
本発明は、ＴＦＴパネル製造工程の前述の低温での熱処理において、低温でのガラスのコンパクション（熱収縮率）がガラス基板上の成膜品質（成膜パターン精度）に大きく影響し得ることを見出した。本発明は、アルカリ金属酸化物を含有し、Ｂ２Ｏ３が少なく、ＴＦＴパネル製造工程における低温（１５０〜３００℃）での熱処理においてコンパクション（Ｃ）が小さく、ガラス基板上の成膜パターニング時の位置ずれが生じ難いＴＦＴパネルに適したガラス基板を提供することを目的とする。
【課題を解決するための手段】
【０００８】
本発明は、下記酸化物基準のモル百分率表示で、
ＳｉＯ２を６０〜７９％、
Ａｌ２Ｏ３を２．５〜１８％、
Ｂ２Ｏ３を０〜３％、
ＭｇＯを１〜１５％、
ＣａＯを０〜１％、
ＳｒＯを０〜１％、
ＢａＯを０〜１％、
ＺｒＯ２を０〜１％、
Ｎａ２Ｏを７〜１５．５％、
Ｋ２Ｏを０〜３％、
Ｌi２Ｏを０〜２％含有し、
Ｎａ２Ｏ＋Ｋ２Ｏが７〜１５．５％、
Ｎａ２Ｏ／（Ｎａ２Ｏ＋Ｋ２Ｏ）が０．７７〜１、
ＭｇＯ＋ＣａＯ＋ＳｒＯ＋ＢａＯが１〜１８％、
ＭｇＯ−０．５Ａｌ２Ｏ３が０〜１０であり、
ＭｇＯ＋０．５Ａｌ２Ｏ３が１〜２０であり、
ガラス転移点温度が５８０〜７２０℃、
５０〜３５０℃における平均熱膨張係数が６５×１０−７〜８５×１０−７／℃であり、
コンパクション（Ｃ）が１５ｐｐｍ以下であり、
ガラス表面失透温度（Ｔｃ）が９００〜１３００℃であり、
ガラス内部失透温度（Ｔｄ）が９００〜１３００℃であり、
粘度が１０４ｄＰａ・ｓとなる温度（Ｔ４）が１１００〜１３５０℃であり、
粘度が１０４ｄＰａ・ｓとなる温度（Ｔ４）とガラス表面失透温度（Ｔｃ）との関係（Ｔ４−Ｔｃ）が、−５０〜３５０℃であり、
粘度が１０４ｄＰａ・ｓとなる温度（Ｔ４）とガラス内部失透温度（Ｔｄ）との関係（Ｔ４−Ｔｄ）が、−５０〜３５０℃であるガラス基板を提供する。
【発明の効果】
【０００９】
本発明のガラス基板は、ＴＦＴパネル製造工程における低温（１５０〜３００℃）での熱処理においてコンパクション（Ｃ）が小さく（１５ｐｐｍ以下）、ガラス基板上の成膜パターニング時の位置ずれが生じ難い。したがって、近年の熱処理の低温化に対応した、特に大型のＴＦＴパネル用のガラス基板、例えば、マザーガラスとして一辺が２ｍ以上のガラス基板として好適に用いることができる。
また、Ｂ２Ｏ３含有率が低いので、ガラス製造時におけるＢ２Ｏ３の揮散が少ないことから、ガラス基板の均質性に優れ、平坦性および生産性に優れている。
【図面の簡単な説明】
【００１０】
【図１】図１は、本発明のガラス基板におけるＭｇＯとＡｌ２Ｏ３との関係を示すグラフである。
【発明を実施するための形態】
【００１１】
＜本発明のガラス基板＞
本発明のガラス基板は、下記酸化物基準のモル百分率表示で、
ＳｉＯ２を６０〜７９％、
Ａｌ２Ｏ３を２．５〜１８％、
Ｂ２Ｏ３を０〜３％、
ＭｇＯを１〜１５％、
ＣａＯを０〜１％、
ＳｒＯを０〜１％、
ＢａＯを０〜１％、
ＺｒＯ２を０〜１％、
Ｎａ２Ｏを７〜１５．５％、
Ｋ２Ｏを０〜３％、
Ｌi２Ｏを０〜２％含有し、
Ｎａ２Ｏ＋Ｋ２Ｏが７〜１５．５％、
Ｎａ２Ｏ／（Ｎａ２Ｏ＋Ｋ２Ｏ）が０．７７〜１、
ＭｇＯ＋ＣａＯ＋ＳｒＯ＋ＢａＯが１〜１８％、
ＭｇＯ−０．５Ａｌ２Ｏ３が０〜１０であり、
ＭｇＯ＋０．５Ａｌ２Ｏ３が１〜２０であり、
ガラス転移点温度が５８０〜７２０℃、
５０〜３５０℃における平均熱膨張係数が６５×１０−７〜８５×１０−７／℃であり、
コンパクション（Ｃ）が１５ｐｐｍ以下であり、
ガラス表面失透温度（Ｔｃ）が９００〜１３００℃であり、
ガラス内部失透温度（Ｔｄ）が９００〜１３００℃であり、
粘度が１０４ｄＰａ・ｓとなる温度（Ｔ４）が１１００〜１３５０℃であり、
粘度が１０４ｄＰａ・ｓとなる温度（Ｔ４）とガラス表面失透温度（Ｔｃ）との関係（Ｔ４−Ｔｃ）が、−５０〜３５０℃であり、
粘度が１０４ｄＰａ・ｓとなる温度（Ｔ４）とガラス内部失透温度（Ｔｄ）との関係（Ｔ４−Ｔｄ）が、−５０〜３５０℃であるガラス基板である。
【００１２】
なお、本発明のガラス基板のガラス転移点温度（Ｔｇ）は５８０℃以上、７２０℃以下である。本発明のガラス基板のガラス転移点温度（Ｔｇ）は、上記範囲であることで、ＴＦＴパネル製造工程における低温熱処理（１５０℃〜３００℃）においてガラスの粘性が高くなるため、ガラス中のアルカリ成分のＴＦＴ素子への移動度が低くなり、ＴＦＴの性能劣化を抑えられる。コンパクション（Ｃ）を小さくする点から、６００℃以上であるのが好ましく、６４０℃以上であるのがより好ましく、６８０℃以上であるのがさらに好ましい。
【００１３】
また、本発明のガラス基板の５０〜３５０℃における平均線膨張係数は８５×１０−７／℃以下である。上記範囲であることで、パネルの製造工程での寸法変化が少なく、カラーフィルタを有する対向ガラス基板とＴＦＴを有するアレイガラス基板の合せ時のパターン合せが容易となる。さらに、パネル使用時の熱応力による品質への影響が少ないことから、特に表示品質面で好ましい。
なお、好ましくは８０×１０−７／℃以下、より好ましくは７８×１０−７／℃以下、さらに好ましくは７６×１０−７／℃以下である。また対向ガラス基板に一般的なソーダライムガラスを用い、アレイガラス基板に本発明のガラス基板を用いる場合の両者の熱膨張差の点から、６５×１０−７／℃以上である。
【００１４】
本発明のガラス基板はコンパクション（Ｃ）が１５ｐｐｍ以下である。１３ｐｐｍ以下が好ましく、１１ｐｐｍ以下がより好ましく、９ｐｐｍ以下がさらに好ましい。１５ｐｐｍ以下であると、ＴＦＴパネル製造工程における低温（１５０〜３００℃）での熱処理において、アレイガラス基板上へのＴＦＴ成膜パターニング時の位置ずれが生じ難い。
【００１５】
本発明においてコンパクション（Ｃ）とは、次に説明する方法で測定した値を意味するものとする。
初めに、対象となるガラスを１６００℃で溶解した後、溶融ガラスを流し出し、板状に成形後冷却する。得られたガラス板を研磨加工して１００ｍｍ×２０ｍｍ×２ｍｍの試料を得る。
次に、得られたガラス板を転移点温度Ｔｇ＋５０℃まで加熱し、この温度で１分間保持した後、降温速度５０℃／分で室温まで冷却する。その後、ガラス板の表面に圧痕を長辺方向に２箇所、間隔Ａ（Ａ＝９０ｍｍ）で打つ。
次にガラス板を３００℃まで昇温速度１００℃／時（＝１．６℃／分）で加熱し、３００℃で１時間保持した後、降温速度１００℃／時で室温まで冷却する。そして、再度、圧痕間距離を測定し、その距離をＢとする。このようにして得たＡ、Ｂから下記式を用いてコンパクション（Ｃ）を算出する。なお、Ａ、Ｂは光学顕微鏡を用いて測定する。
【００１６】
Ｃ[ｐｐｍ]＝（Ａ−Ｂ）／Ａ×１０６
【００１７】
本発明のガラス基板は、ガラス表面失透温度（Ｔｃ）が１３００℃以下である。好ましくは１２７５℃以下であり、より好ましくは１２５０℃以下であり、特に好ましくは１２２５℃以下である。なお、他の物性確保の容易性を考慮すると、ガラス表面失透温度（Ｔｃ）は９００℃以上である。
ガラス表面失透温度（Ｔｃ）とは、白金製の皿に粉砕されたガラス粒子を入れ、一定温度に制御された電気炉中で１７時間熱処理を行い、熱処理後の光学顕微鏡観察によって、ガラスの表面に結晶が析出する最高温度と結晶が析出しない最低温度との平均値である。
【００１８】
また、本発明のガラス基板は、ガラス内部失透温度（Ｔｄ）が１３００℃以下である。好ましくは１２７５℃以下であり、より好ましくは１２５０℃以下であり、さらに好ましくは１２２５℃である。なお、他の物性確保の容易性を考慮すると、ガラス内部失透温度（Ｔｄ）は９００℃以上である。
ガラス内部失透温度（Ｔｄ）とは、白金製の皿に粉砕されたガラス粒子を入れ、一定温度に制御された電気炉中で１７時間熱処理を行い、熱処理後の光学顕微鏡観察によって、ガラスの内部に結晶が析出する最高温度と結晶が析出しない最低温度との平均値である。
【００１９】
また、本発明のガラス基板は、粘度が１０４ｄＰａ・ｓとなる温度（Ｔ４）が、１３５０℃以下である。１３００℃以下であることが好ましく、より好ましくは１２７５℃以下であり、さらに好ましくは１２５０℃以下である。なお、他の物性確保の容易性を考慮すると、粘度が１０４ｄＰａ・ｓとなる温度（Ｔ４）は１１００℃以上である。
【００２０】
本願発明のガラス基板の成形方法として、フロート法およびフュージョン法（ダウンドロー法）が適用できるが、フュージョン法のときはＴｄにおけるガラス粘度は、１０３．８ｄＰａ・ｓ以上であることが好ましく、より好ましくは１０４．３ｄＰａ・ｓ以上、さらに好ましくは１０４．７ｄＰａ・ｓ以上、特に好ましくは１０５．３ｄＰａ・ｓ以上である。なお、他の物性確保の容易性を考慮すると、フュージョン法のときはＴｄは１０７．０ｄＰａ・ｓ以下である。
また、フロート法のときはＴｃにおけるガラス粘度は、１０３．８ｄＰａ・ｓ以上であることが好ましく、より好ましくは１０３．９ｄＰａ・ｓ以上、さらに好ましくは１０４．０ｄＰａ・ｓ以上である。なお、他の物性確保の容易性を考慮すると、フロート法のときはＴｃは１０７．０ｄＰａ・ｓ以下である。
【００２１】
本発明のガラス基板は、粘度が１０２ｄＰａ・ｓとなる温度（Ｔ２）が、１８５０℃以下であることが好ましく、より好ましくは１７５０℃以下であり、さらに好ましくは１６５０℃以下である。
【００２２】
本発明のガラス基板は、密度が２．５０ｇ／ｃｍ３以下であることが好ましく、より好ましくは２．４５ｇ／ｃｍ３以下であり、さらに好ましくは２．４３ｇ／ｃｍ３以下であり、特に好ましくは２．４１ｇ／ｃｍ３以下である。なお、本発明のガラス基板は、他の物性確保の容易性を考慮すると、密度は２．３５ｇ／ｃｍ３以上である。
【００２３】
本発明のガラス基板は、光弾性定数が３３ｎｍ／ＭＰａ／ｃｍ以下であることが好ましく、より好ましくは３１ｎｍ／ＭＰａ／ｃｍ以下であり、さらに好ましくは３０ｎｍ／ＭＰａ／ｃｍ以下であり、特に好ましくは２９ｎｍ／ＭＰａ／ｃｍ以下である。
ＬＣＤパネル製造工程やＬＣＤ装置使用時に発生した応力によってガラス基板が複屈折性を有することにより、黒の表示がグレーとなりＬＣＤのコントラストが低下する現象が認められることがある。光弾性定数を３３ｎｍ／ＭＰａ／ｃｍ以下とすることにより、この現象を小さく抑えることができる。
また、本発明のガラス基板は、他の物性確保の容易性を考慮すると、光弾性定数が２７ｎｍ／ＭＰａ／ｃｍ以上であることが好ましい。
なお、光弾性定数は、円盤圧縮法により測定できる。
【００２４】
本発明のガラス基板は、ヤング率が６６ＧＰａ以上であることが好ましく、より好ましくは７０ＧＰａ以上であり、さらに好ましくは７４ＧＰａ以上である。本発明のガラス基板は、ヤング率が８０ＧＰａ以下であることが好ましい。この範囲とすることにより、液晶パネル製造工程において、ガラス基板を搬送する際、二端を保持した時の中央部のたわみ量が小さく、ガラス基板間で接触するなどのトラブルを抑止したり、ガラス基板間のスペースを小さくしたりすることができるなどのメリットがある。
また、一般的に、ヤング率が高いとガラス基板の機械特性の向上、割れに対する耐久性の向上に寄与する。
【００２５】
本発明のガラス基板において上記組成に限定する理由は以下のとおりである。
ＳｉＯ２：ガラスの骨格を形成する成分で、６０モル％（以下、単に「％」と記載する）未満ではガラスの耐熱性および化学的耐久性が低下し、また、密度、５０〜３５０℃における平均熱膨張係数およびコンパクション（Ｃ）が増大するおそれがある。好ましくは６２％以上であり、より好ましくは６３％以上である。
しかし、７９％超では光弾性定数が増大し、またガラスの高温粘度が上昇し溶解性が悪化する問題が生じるおそれがある。好ましくは７７％以下であり、より好ましくは７５％以下であり、さらに好ましくは７４％以下である。
【００２６】
Ａｌ２Ｏ３：ガラス転移点温度を上げ、耐候性（ソラリゼーション）、耐熱性および化学的耐久性を向上し、ヤング率を高める。その含有量が２．５％未満だとガラス転移点温度が低下するおそれがある。また５０〜３５０℃における平均熱膨張係数およびコンパクション（ｃ）が増大するおそれがある。好ましくは４％以上であり、より好ましくは６％以上であり、さらに好ましくは７％以上である。
しかし、１８％超では、ガラスの高温粘度が上昇し、溶解性が悪くなるおそれがある。また、失透温度（ガラス表面における表面失透温度（Ｔｃ）およびガラス内部における内部失透温度（Ｔｄ））が上昇し、成形性が悪くなるおそれがある。好ましくは１６％以下であり、より好ましくは１５％以下である。
【００２７】
Ｂ２Ｏ３は、溶解性を向上させる等のために３％まで含有してもよい。含有量が３％を超えるとガラス転移点温度が下がる、または５０〜３５０℃における平均熱膨張係数が小さくなり、光弾性定数が大きくなる傾向があるため、好ましくは含有量が１．５％以下である。含有量が０．５％以下であるとより好ましく、実質的に含有しないことがさらに好ましい。
なお、「実質的に含有しない」とは、原料等から混入する不可避的不純物以外には含有しないこと、すなわち、意図的に含有させないことを意味する。
ＴＦＴパネル用ガラス基板として用いる場合、Ｂ２Ｏ３含有率が低いと、ガラス基板製造時にガラスを溶解する際の、溶解工程、清澄工程および成形工程での、Ｂ２Ｏ３の揮散量が少なく、製造されるガラス基板が均質性および平坦性に優れる。その結果、高度の平坦性が要求されるＴＦＴパネル用ガラス基板として使用する場合に、従来のＴＦＴパネル用ガラス基板に比べて、表示品質に優れる。
また、Ｂ２Ｏ３の揮散による環境負荷を考慮しても、Ｂ２Ｏ３の含有率はより低いことが好ましい。
【００２８】
ＭｇＯ：ガラスの溶解時の粘性を下げ、溶解を促進し、ガラス基板の耐候性を向上する効果があるので含有させるが、１％未満だとガラスの高温粘度が上昇し溶解性が悪化するおそれがある。好ましくは３％以上であり、より好ましくは５％以上であり、さらに好ましくは７％以上である。
しかし、１５％超では、５０〜３５０℃における平均熱膨張係数およびコンパクション（Ｃ）が増大するおそれがある。また失透温度（Ｔｃ）が上昇するおそれがある。好ましくは１３％以下であり、より好ましくは１１％未満であり、さらに好ましくは１０％以下である。
【００２９】
ＣａＯ：ガラスの溶解時の粘性を下げ、溶解を促進する効果があるので含有させることができる。しかし、１％超ではガラスの５０〜３５０℃における平均熱膨張係数およびコンパクション（Ｃ）が増大するおそれがある。好ましくは０．５％以下であり、より好ましくは実質的に含有しない。
【００３０】
ＳｒＯ：ガラスの溶解時の粘性を下げ、溶解を促進する効果があるので含有させることができる。しかし、１％超含有すると、ガラス基板の５０〜３５０℃における平均熱膨張係数およびコンパクション（Ｃ）が増大するおそれがある。好ましくは０．５％以下であり、より好ましくは実質的に含有しない。
【００３１】
ＢａＯ：ガラスの溶解時の粘性を下げ、溶解を促進する効果があるので含有させることができる。しかし、１％超含有すると、ガラス基板の５０〜３５０℃における平均熱膨張係数およびコンパクション（Ｃ）が大きくなるおそれがある。好ましくは０．５％以下であり、より好ましくは実質的に含有しない。
【００３２】
ＺｒＯ2：ガラスの溶解時の粘性を下げ、溶解を促進する効果があるので含有させることができる。しかし、１％超含有すると、ガラス基板の密度、５０〜３５０℃における平均熱膨張係数およびコンパクション（Ｃ）が増大するおそれがある。０．５％以下が好ましく、実質的に含有しないことがより好ましい。
【００３３】
ＭｇＯ、ＣａＯ、ＳｒＯおよびＢａＯは、ガラス基板の耐候性を向上させるため、また、光弾性定数を小さくするため、合量で１％以上とする。３％以上が好ましく、５％以上がより好ましく、７％以上がさらに好ましい。しかし、合量で１８％超ではガラスの５０〜３５０℃における平均熱膨張係数およびコンパクション（Ｃ）が増大するおそれがある。１６％以下が好ましく、１２．５％以下がより好ましく、１０％以下がさらに好ましい。
【００３４】
Ｎａ２Ｏ：Ｎａ２Ｏはガラス溶解温度での粘性を下げ、溶解しやすくする効果があるので７〜１５．５％含有させる。含有量が９％以上であると好ましく、１１％以上であるとより好ましい。１２％以上であるとさらに好ましい。
Ｎａ２Ｏ含有量が１５．５％を超えると５０〜３５０℃における平均熱膨張係数およびコンパクション（Ｃ）が大きくなり、または化学的耐久性が劣化する。含有量が１４．５％以下であると好ましく、１３．５％以下であるとより好ましい。１３％以下であるとさらに好ましい。
【００３５】
Ｋ２Ｏ：Ｎａ２Ｏと同様の効果があるため、０〜３％含有させる。しかし、３％超では、５０〜３５０℃における平均熱膨張係数およびコンパクション（Ｃ）が大きくなるおそれがある。含有する場合は、コンパクション（Ｃ）低減を考慮すると、１．５％以下が好ましく、０．５％以下であることがより好ましく、実質的に含有しないことがさらに好ましい。
【００３６】
Ｌｉ２Ｏ：ガラス溶解温度での粘性を下げ、溶解しやすくするため０〜２％含有させることができる。しかし、２％超含有するとガラス転移点の低下をもたらすおそれがある。また、５０〜３５０℃の平均熱膨張係数が８５×１０-7／℃以下とするためにも２％以下が好ましい。
Ｌｉ２Ｏの含有量は１％以下が好ましく、０．５％以下がより好ましく、実質的に含有しないことがさらに好ましい。
【００３７】
Ｎａ２ＯおよびＫ２Ｏ：ガラス溶解温度での粘性を十分に下げ、また光弾性定数を小さくするために、Ｎａ２ＯおよびＫ２Ｏの合量の含有量は、７〜１５．５％とする。光弾性定数を小さくするために、好ましくは９％以上であり、より好ましくは１１％以上であり、さらに好ましくは１２％以上である。
しかし、１５．５％超ではＴｇが下がりすぎ、５０〜３５０℃における平均熱膨張係数が上がりすぎ、コンパクション（Ｃ）が増大し、ヤング率が低くなるおそれがある。好ましくは１５％以下であり、より好ましくは１３％以下である。
【００３８】
また、Ｎａ２ＯおよびＫ２Ｏは、コンパクション（Ｃ）を小さくするために、下記式（１）が０．７７〜１を満たすように含有する。
Ｎａ２Ｏ／（Ｎａ２Ｏ＋Ｋ２Ｏ）    （１）
上記式は、低温（１５０〜３００℃）での熱処理におけるコンパクション（Ｃ）を小さくする指標となる。本発明者等は、実験および試行錯誤の結果から、上記各成分が本願の範囲を満たし、且つ、上記式（１）で得られる値が０．７７〜１となる場合に、Ｔｇが５８０〜７２０℃であり、および５０〜３５０℃における平均熱膨張係数が６５×１０−７〜８５×１０−７を満足させつつ、コンパクション（Ｃ）が１５ｐｐｍ以下を満たすことを見出した。好ましくは、０．９以上であり、より好ましくは０．９５以上であり、さらに好ましくは１である。
【００３９】
ＭｇＯおよびＡｌ２Ｏ３：ＭｇＯおよびＡｌ２Ｏ３は、下記式（２）が０〜１０を満たすように含有する。なお、下記式（２）の「ＭｇＯ」、「Ａｌ２Ｏ３」には、ガラス基板の組成に含まれるＭｇＯおよびＡｌ２Ｏ３のそれぞれの「モル％」を代入する。
ＭｇＯ−０．５Ａｌ２Ｏ３    （式２）
上記式（２）は、光弾性定数を低くし、且つ低温（１５０〜３００℃）での熱処理におけるコンパクション（Ｃ）を小さくする指標となる。本発明者等は、実験および試行錯誤の結果から、上記の各成分が本願の範囲を満たし、且つ、上記式（２）で得られる値が０〜１０の中間になるほど、つまり５に近づくほど、コンパクション（Ｃ）を小さくできることを見出した。好ましくは１以上であり、より好ましくは２以上であり、さらに好ましくは３以上であり、特に好ましくは４以上である。好ましくは９以下であり、より好ましくは８以下であり、さらに好ましくは７以下であり、特に好ましくは６以下である。また、低い光弾性定数を得るために、２以上であると好ましい。
【００４０】
なお、ＭｇＯを縦軸、Ａｌ２Ｏ３を横軸とした場合、上記式（２）が０〜１０且つＭｇＯおよびＡｌ２Ｏ３が上記組成範囲のときに、本願の範囲は、図１において実線ラインで囲まれた部分となる。コンパクション（Ｃ）を小さくできる範囲は、図１において本願の範囲内においてＭｇＯ−０．５Ａｌ２Ｏ３＝０とＭｇＯ−０．５Ａｌ２Ｏ３＝１０の二本の直線の上下のＹ切片が５となる直線に近い部分、即ち、図１において本願の範囲内で且つＭｇＯ−０．５Ａｌ２Ｏ３＝５の直線に近い部分である。
【００４１】
また、ＭｇＯおよびＡｌ２Ｏ３は、下記式（３）が１〜２０を満たすように含有する。なお、下記式（３）の「ＭｇＯ」、「Ａｌ２Ｏ３」には、ガラス基板の組成に含まれるＭｇＯおよびＡｌ２Ｏ３のそれぞれの「モル％」を代入する。
ＭｇＯ＋０．５Ａｌ２Ｏ３    （式３）
上記式（３）は、ガラス製造工程における失透特性、具体的には、後述するＴ４−Ｔｃが−５０〜３５０℃、またはＴ４−Ｔｄが−５０〜３５０℃を満たすための指標となる。本発明者等は、実験および試行錯誤の結果から、上記の各成分が本願の範囲を満たし、且つ、上記式（３）で得られる値が１〜２０となる場合に、Ｔｇが５８０〜７２０℃および５０〜３５０℃における平均熱膨張係数６５×１０−７〜８５×１０−７／℃を満足させつつ、Ｔ４−ＴｃまたはＴ４−Ｔｄが上記範囲を満たすことを見出した。
【００４２】
本願発明のガラス基板の成形方法として、フロート法およびフュージョン法（ダウンドロー法）が適用できるが、フュージョン法のときは上記式（３）は、好ましくは１５以下であり、より好ましくは１３以下であり、さらに好ましくは１１以下である。またフロート法のときは上記式（３）は、好ましくは１８以下であり、より好ましくは１５以下であり、さらに好ましくは１３以下である。また、低い光弾性定数を得るために、好ましくは３以上であり、より好ましくは５以上であり、さらに好ましくは７以上である。
【００４３】
なお、ＭｇＯを縦軸、Ａｌ２Ｏ３を横軸とした場合、上記式（３）が１〜２０且つＭｇＯおよびＡｌ２Ｏ３が上記組成範囲のときに、本願の範囲は、図１において実線で囲まれた部分となる。
【００４４】
本発明のガラス基板は、好ましくは本質的に上記母組成からなるが、本発明の目的を損なわない範囲でその他の成分を含有しても良い。その他の成分は、合計で２％以下含有してもよく、好ましくは１％以下、より好ましくは０．５％以下で含有する。たとえば、耐候性、溶解性、失透性、紫外線遮蔽等の改善を目的に、ＺｎＯ、Ｌｉ２Ｏ、ＷＯ３、Ｎｂ２Ｏ５、Ｖ２Ｏ５、Ｂｉ２Ｏ３、ＭｏＯ３、Ｐ２Ｏ５等を含有してもよい場合がある。
【００４５】
また、ガラスの溶解性、清澄性を改善するため、ガラス中にＳＯ３、Ｆ、Ｃｌ、ＳｎＯ２を合量で２％以下含有するように、これらの原料を母組成原料に添加してもよい。ＴＦＴパネル用ガラス基板として用いる場合は、これらの添加はより好ましい。
また、ガラスの化学的耐久性向上のため、ガラス中にＺｒＯ２、Ｙ２Ｏ３、Ｌａ２Ｏ３、ＴｉＯ2、ＳｎＯ2を合量で２％以下含有させてもよく、好ましくは１％以下、より好ましくは０．５％以下で含有させる。これらのうちＹ2Ｏ3、Ｌａ2Ｏ3およびＴｉＯ２は、ガラスのヤング率向上にも寄与する。
【００４６】
ガラスの色調を調整するため、ガラス中にＦｅ２Ｏ３、ＣｅＯ２等の着色剤を含有してもよい。このような着色剤の含有量は、合量で１％以下が好ましい。
本発明のガラス基板は、環境負荷を考慮すると、Ａｓ２Ｏ３、Ｓｂ２Ｏ３を実質的に含有しないことが好ましい。また、安定してフロート成形することを考慮すると、ＺｎＯを実質的に含有しないことが好ましい。しかし、本発明のガラス基板は、フロート法による成形に限らず、フュージョン法による成形により製造してもよい。
【００４７】
＜本発明のガラス基板の製造方法および用途＞
本発明のガラス基板は、ＴＦＴパネル用ガラス基板として好適に用いることができる。以下、詳しく説明する。
【００４８】
（１）ガラス基板の製造方法
本発明におけるガラス基板を製造する場合、従来のＴＦＴパネル用ガラス基板を製造する際と同様に、溶解・清澄工程および成形工程を実施する。なお、本発明におけるガラス基板は、アルカリ金属酸化物（Ｎａ２Ｏ、Ｋ２Ｏ）を含有するアルカリガラス基板であるため、清澄剤としてＳＯ３を効果的に用いることができ、成形方法としてフロート法およびフュージョン法（ダウンドロー法）に適している。
ＴＦＴパネル用ガラス基板の製造工程において、ＴＦＴパネルの大型化に伴い、大面積のガラス基板を容易に、安定して成形できるフロート法を用いることが特に好ましい。
【００４９】
なお、本発明のガラス基板の成形方法として、フロート法およびフュージョン法（ダウンドロー法）が適用できるが、板ガラス成形時の失透防止を考慮すると、ガラス基板の物性としてフュージョン法のときはＴ４−Ｔｄが−５０〜３５０℃であり、Ｔ４−Ｔｄ≧５０℃を満たすことが好ましく、Ｔ４−Ｔｄ≧１００℃を満たすことがより好ましく、Ｔ４−Ｔｄ≧２００℃を満たすことがさらに好ましい。
また、フロート法のときはＴ４−Ｔｃが−５０〜３５０℃でありＴ４−Ｔｃ≧−２０℃を満たすことが好ましく、Ｔ４−Ｔｃ≧−１０℃を満たすことがより好ましく、Ｔ４−Ｔｃ≧０℃を満たすことがさらに好ましい。
【００５０】
本発明におけるガラス基板の製造方法の好ましい態様について説明する。
初めに、原料を溶解して得た溶融ガラスを板状に成形する。例えば、得られるガラス基板の組成となるように原料を調製し、前記原料を溶解炉に連続的に投入し、１４５０〜１６５０℃程度に加熱して溶融ガラスを得る。そしてこの溶融ガラスを例えばフロート法を適用してリボン状のガラス板に成形する。
次に、リボン状のガラス板を成形炉から引出した後に、冷却手段によって室温状態まで冷却し、切断後、ガラス基板を得る。
【００５１】
ここで冷却手段は、前記成形炉から引出されたリボン状のガラス板の表面温度をＴＨ（℃）、室温をＴＬ（℃）とし、さらに前記リボン状ガラス基板の表面温度がＴＨからＴＬに冷却されるまでの時間をｔ（分）とした場合に、（ＴＨ−ＴＬ）／ｔで示される平均冷却速度を１０〜３００℃／分とする冷却手段である。具体的な冷却手段は特に限定されず、従来公知の冷却方法であってよい。例えば温度勾配を持った加熱炉を用いる方法が挙げられる。
ＴＨは、ガラス転移点温度Ｔｇ＋２０℃、具体的には６００〜７４０℃が好ましい。
前記平均冷却速度は１５〜１５０℃／分であることが好ましく、２０〜８０℃／分であることがより好ましく、４０〜６０℃／分であることがさらに好ましい。上記のガラス基板製造方法により、コンパクション（Ｃ）が１５ｐｐｍ以下、好ましくは１３ｐｐｍ以下のガラス基板が容易に得られる。
【００５２】
（２）ＴＦＴパネル
本発明のガラス基板は、ＴＦＴパネル用ガラス基板に好適に用いることができる。
本発明のガラス基板の表面に、アレイ基板におけるゲート絶縁膜を成膜する成膜工程を具備するＴＦＴパネルの製造方法について説明する。
本発明のガラス基板を用いたＴＦＴパネルの製造方法は、本発明のガラス基板の表面の成膜領域を１５０〜３００℃の範囲内の温度（以下、成膜温度という）まで昇温した後、前記成膜温度で５〜６０分間保持して、前記成膜領域に前記アレイ基板ゲート絶縁膜を成膜する成膜工程を具備するものであれば特に限定されない。ここで成膜温度は１５０〜２５０℃であることが好ましく、１５０〜２３０℃であることがより好ましく、１５０〜２００℃であることがさらに好ましい。また、この成膜温度に保持する時間は５〜３０分間であることが好ましく、５〜２０分間であることがより好ましく、５〜１５分間であることがさらに好ましい。
ゲート絶縁膜の成膜は上記のような成膜温度および保持時間の範囲内で行われるので、この間にガラス基板が熱収縮する。なお、一度ガラス基板が熱収縮した後は、その後の冷却条件（冷却速度等）によっては、上記の熱収縮の結果に大きな影響を及ぼさない。本発明におけるＴＦＴパネル用ガラス基板はコンパクション（Ｃ）が小さいので、ガラス基板の前記熱収縮が小さく、成膜パターンのずれが生じ難い。
成膜工程における成膜は、例えば従来公知のＣＶＤ法によって達成することができる。
【００５３】
本発明に係るＴＦＴパネルの製造方法では、公知の方法によってアレイ基板を得ることができる。そして、該アレイ基板を用いて以下のような公知の工程によりＴＦＴパネルを製造することができる。
すなわち、前記アレイ基板、カラーフィルタ基板各々に配向膜を形成し、ラビングを行う配向処理工程、ＴＦＴアレイ基板とカラーフィルタ基板を所定のギャップを保持して高精度で貼り合せる貼り合せ工程、基板よりセルを所定サイズに分断する分断工程、分断されたセルに液晶を注入する注入工程、セルに偏光板を貼り付ける偏光板貼り付け工程からなる一連の工程によりＴＦＴパネルを製造することができる。
【００５４】
また、本発明のガラス基板は、周知の方法で化学強化して用いることができるが、ＴＦＴパネルの表示品質向上のために、ガラス基板の平坦性を考慮すると化学強化しないことが好ましい。
【実施例】
【００５５】
以下、実施例および製造例により本発明をさらに詳しく説明するが、本発明はこれら実施例および製造例に限定されない。
本発明のガラス基板の実施例（例１〜１３、１８〜２２）および比較例（例１４〜１７）を示す。なお表中のかっこは、計算値である。
表１〜４で表示した組成になるように、ガラス基板用の各成分の原料を調合し、該ガラス基板用成分の原料１００質量部に対し、硫酸塩をＳＯ３換算で０．１質量部原料に添加し、白金坩堝を用いて１６００℃の温度で３時間加熱し溶解した。溶解にあたっては、白金スターラーを挿入し１時間攪拌しガラスの均質化を行った。次いで溶融ガラスを流し出し、冷却後、板状に研削、研磨加工した。【００５６】
こうして得られたガラスの５０〜３５０℃における平均熱膨張係数（単位：×１０-7／℃）、ガラス転移点温度（Ｔｇ）（単位：℃）、密度、粘度、コンパクション（Ｃ）、光弾性定数、ヤング率、失透温度（ガラス表面失透温度（Ｔｃ）、ガラス内部失透温度（Ｔｄ））、Ｔ４、Ｔｄにおけるガラス粘度（単位：ｄＰａ・ｓ）を測定し、また、Ｔ４−ＴｃとＴ４−Ｔｄを算出し、表１〜３に示した。以下に各物性の測定方法を示す。【００５７】
（１）Ｔｇ：ＴｇはＴＭＡを用いて測定した値であり、ＪＩＳ  Ｒ３１０３−３（２００１年度）により求めた。
（２）密度：泡を含まない約２０ｇのガラス板をアルキメデス法によって測定した。【００５８】
（３）粘度：回転粘度計を用いて粘度を測定し、１０４ｄＰａ・ｓとなるときの温度Ｔ４（℃）を測定した。
また、溶融ガラスの高温（１０００〜１６００℃）におけるガラス粘度の測定結果から、フルチャーの式の係数を求め、該係数を用いたフルチャーの式により、ガラス内部失透温度（Ｔｄ）におけるガラス粘度を求めた。
（４）コンパクション（Ｃ）：前述のコンパクション（Ｃ）の測定方法により測定した。【００５９】
（５）５０〜３５０℃の平均熱膨張係数：示差熱膨張計（ＴＭＡ）を用いて測定し、ＪＩＳ  Ｒ３１０２（１９９５年度）より求めた。【００６０】
（６）失透温度（ガラス表面失透温度（Ｔｃ）及びガラス内部失透温度（Ｔｄ））：白金製皿に粉砕されたガラス粒子を入れ、一定温度に制御された電気炉中で１７時間熱処理を行い、熱処理後の光学顕微鏡観察によって、ガラスの表面に結晶が析出する最高温度と結晶が析出しない最低温度との平均値をガラス表面失透温度Ｔｃ（℃）、またガラスの内部に結晶が析出する最高温度と結晶が析出しない最低温度との平均値をガラス内部失透温度Ｔｄ（℃）とする。【００６１】
（７）光弾性定数：光源として５４６ｎｍの光を使用して、円盤圧縮法により測定した。【００６２】
（８）ヤング率：厚み７〜１０ｍｍのガラスについて、超音波パルス法により測定した。【００６３】
ガラス中のＳＯ３残存量は１００〜５００ｐｐｍであった。【００６４】
【表１】
0005987836.tif 000002
【００６５】
【表２】
0005987836.tif 000003
【００６６】
【表３】
0005987836.tif 000004
【表４】
0005987836.tif 000005
【００６７】
表１〜表４より明らかなように、実施例（例１〜１３、１８〜２２）のガラスは、ガラス転移点温度Ｔｇが高い。また、実施例のガラスは５０〜３５０℃における平均熱膨張係数が６５×１０−７〜８５×１０−７／℃であるので、ＴＦＴパネル用ガラス基板として用いる場合、パネルの製造工程での寸法変化が少なく、カラーフィルタとアレイ板の合せ時のパターン合せが容易となる。さらに、パネル使用時の熱応力による品質への影響が少ないことから、特に表示品質面で好ましい。【００６８】
また、コンパクション（Ｃ）が１５ｐｐｍ以下であるため、ガラス基板上の成膜パターニング時の位置ずれが生じにくい。したがって、近年の熱処理の低温化に対応した、特に大型のＴＦＴパネル用ガラス基板、例えば、マザーガラスとして一辺が２ｍ以上のガラス基板として好適に用いることができる。
また、例２〜１３、１９〜２２は、Ｔ４−Ｔｃが−５０〜３５０℃、またはＴ４−Ｔｄが−５０〜３５０℃を満たしており、板ガラス成形時の失透が抑えられる。
なお、例１、１８についても、各物性値（Ｔｃ、Ｔｄ、Ｔ４、Ｔ４−Ｔｃ、Ｔ４−Ｔｄ、光弾性定数、ヤング率）は本願範囲を満たすものである。また例１１〜１３のＴｃ、Ｔｄも本願範囲を満たすものである。【００６９】
例１４、１５は、コンパクション（Ｃ）が１５ｐｐｍより大きく、５０〜３５０℃における平均熱膨張係数が８５×１０−７／℃より大きいため、ＴＦＴパネルの製造工程での寸法変化が大きく、カラーフィルタとアレイ板の合せ時のパターン合せが困難となり、ガラス基板上の成膜パターニング時の位置ずれが生じ易い。
例１６、１７は、コンパクション（Ｃ）が１５ｐｐｍ以下であるものの、ガラス転移点温度が５８０℃未満であり、また５０〜３５０℃における平均熱膨張係数が８５×１０−７／℃より大きいため、ＴＦＴパネルの製造工程での寸法変化が大きく、カラーフィルタとアレイ板の合せ時のパターン合せが困難となり、ガラス基板上の成膜パターニング時の位置ずれが生じ易い。【００７０】
本発明を詳細にまた特定の実施態様を参照して説明したが、本発明の精神と範囲を逸脱することなく様々な変更や修正を加えることができることは、当業者にとって明らかである。
本出願は、２０１１年１０月３１日出願の日本特許出願２０１１−２３８８６９に基づくものであり、その内容はここに参照として取り込まれる。
【産業上の利用可能性】
【００７１】
本発明のガラス基板は、ＴＦＴパネル用ガラス基板として好適であるが、他のディスプレイ用基板、例えば、プラズマディスプレイパネル（ＰＤＰ）、無機エレクトロ・ルミネッセンス・ディスプレイ等に使用することができる。
【図１】
0005987836.tif 000006